중합체 로 구성 된 대부분 의 기존 재료 , 금속 요소 또는 보강재 로 구성 된 재료 는 하중 을 전달 할 수 없 다 . 따라서 , 본 문서 에 명시 된 성형 재료 의 하중 을 전달 하 는 중합체 내 의 금속 상 에서 연속 성 을 얻 는 것 은 전혀 의외 다 . 금속 상 의 연속 성 은 성형 재료 와 동일 한 방식 으로 제조 되 며 , 형상 재료 와 구성 이 동일 한 기준 체 에서 측정 된 전기 전도도 와 비교 할 때 전기 전도 도 증가 의 관점 에서 평가 될 수 있 다 . 금속 상 은 10 ~ 15 마이크로미터 의 입자 크기 를 갖 는 입자 형태 의 합금 으로 대체 하 고 , 금속 상 의 전체 구성 이 중합체 내 에 분산 되 어 있 으며 , 이러 한 입자 들 사이 는 결합 되 지 않 는다 . 실온 ( 23 ° C ) 에서 기준 체의 전기 전도도 와 비교 하 여 실온 ( 23 ° C ) 에서 성형 재료 의 전기 전도도 의 증가 는 6 %, 14 %, 27 %, 및 38 % 이상 이 다 . 일부 구현 에서 , 금속 상 의 연속 성 은 기계 적 강도 ( UTS ) 의 증가 측면 에서 평가 될 수 있 으며 , 성형 재료 와 동일 한 방식 으로 제조 된 기준 본체 의 기계 적 강도 ( UTS ) 는 형상 화 된 물질 과 동일 한 조성 을 갖 는다 . 금속 성상 은 전체 조성 을 갖 는 입자 형태 의 합금 으로 대체 되 고 , 10 ~ 15 마이크로미터 의 입자 크기 를 갖 는 물질 내 에 분포 하 며 , 상기 입자 는 그 사이 에 결합 되 지 않 는다 . 상온 ( 23 ° C ) 에서 기준 체의 기계 적 강도 ( UTS ) 와 비교 할 때 , 상온 ( 23 ° C ) 에서 성형 재료 의 기계 적 강도 ( UTS ) 의 증가 는 6 %, 14 %, 27 % 이상 , 심지어 38 % 이상 이 다 . 대안 적 인 예시 에서 , 기준 체의 합금 은 성형 재료 내 의 무기 부분 과 동일 한 구성 을 갖 는다 . 대안 적 인 예 에서 , 성형 재료 및 기준 몸체 에서 의 기계 적 강도 ( UTS ) 는 고온 ( 300 ° C ) 에서 측정 된다 . 일부 성 형체 의 경우 , 실온 ( 23 ° C ) 에서 기준 몸체 의 기계 적 강도 ( UTS ) 와 비교 했 을 때 성 형체 의 기계 적 강도 ( UTS ) 가 증가 하 고 110 %, 160 %, 210 %, 310 % 이상 및 410 % 이상 의 구현 이 이루어진다 . 대안 적 인 예시 에서 , 기준 체 는 성형 재료 내 의 무기 부분 과 동일 한 조성 을 갖 는다 . 대안 적 인 예시 에서 , 기준 체의 합금 은 성형 재료 내 의 무기 부분 과 동일 한 조성 을 갖 는다 . 대안 적 인 예시 에서 , 성형 재료 및 기준 체 에서 의 기계 적 강도 ( UTS ) 는 고온 ( 300 ° C ) 에서 측정 된다 .